(57)【要約】      （修正有）【課題】高Δｎ化を実現しつつ他の液晶材料との相溶性及びネマチック液晶性に優れた材料を提供し、併せて当該化合物を構成部材とする液晶組成物を提供すること。【解決手段】一般式（１）2011236178.tif 000042で表されるアゾベンゼン誘導体(例えば、４−（２，６−ジフルオロ−４−プロピルフェニルエチニル）−４’−エチルアゾベンゼン）及びこれを含む液晶組成物及びこれを用いた表示素子。該アゾベンゼン誘導体は大きな屈折率異方性を有し、他の液晶組成物への高い相溶性及びネマチック液晶性を有することから、これを用いた表示素子は垂直配向方式、IPS等の液晶表示素子として有用であり、特にコレステリック液晶表示素子として有用である。【選択図】なし【特許請求の範囲】
【請求項１】
一般式（１）
【化１】
2011236178.tif 000041
（式中、Ｒ１及びＲ２は、それぞれ独立的にフッ素原子、塩素原子、シアノ基、炭素数１〜１２のアルキル基、炭素数２〜１２のアルケニル基、炭素数１〜１２のアルコキシ基又は炭素数２〜１２のアルケニルオキシ基を表し、それぞれの１個以上の水素原子は独立的にフッ素原子に置換されていてもよく、さらにそれぞれの−ＣＨ２−基は独立的に酸素原子が２個以上連続的に結合しないように−Ｏ−、−ＣＯ−、−ＣＯＯ−又は−ＯＣＯ−に置換されていてもよく、又はＲ１及びＲ２は、それぞれ独立的にＲ３−Ｚ４−（式中、Ｒ３は炭素数１〜１２のアルキル基又は炭素数２〜１２のアルケニル基を表し、基中の１個以上の水素原子は独立的にフッ素原子に置換されていてもよく、Ｚ４は−ＣＨ＝ＣＨ−又は−Ｃ≡Ｃ−を表す。）を表すが、Ｒ１及びＲ２がともにフッ素原子、塩素原子及びシアノ基から選ばれる置換基を表すことはなく、
Ｚ１、Ｚ２及びＺ３はそれぞれ独立的に単結合、−ＯＣＨ２−、−ＣＨ２Ｏ−、−Ｃ２Ｈ４−、−Ｃ４Ｈ８−、−ＣＯＯ−、−ＯＣＯ−、−ＣＨ＝ＣＨ−、−ＣＦ＝ＣＦ−、−ＣＦ２Ｏ−、−ＯＣＦ２−、−ＣＦ２ＣＦ２−又は−Ｃ≡Ｃ−を表し、
Ａ１、Ａ３、Ａ４、Ａ５及びＡ６はそれぞれ独立的に１，４−フェニレン基、ナフタレン−１，４−ジイル基又はナフタレン−２，６−ジイル基を表し、Ａ１、Ａ３、Ａ４、Ａ５及びＡ６中の水素原子はそれぞれ独立的にハロゲン原子に置換されていてもよく、Ａ１、Ａ３、Ａ４、Ａ５及びＡ６中の非隣接の一個以上の−ＣＨ＝は−Ｎ＝で置き換えられていてもよく、
Ａ２は隣接炭素上でない２か所の水素原子がフッ素原子により置換された１，４-フェニレン基を表し、
ｍ、ｎ及びｐはそれぞれ独立的に０又は１を表すが、ｍ＋ｎ＋ｐは０又は１を表す。）で表される化合物。
【請求項２】
一般式（１）において、Ａ２が２，６−ジフルオロ−１，４−フェニレン基又は３，５−ジフルオロ−１，４−フェニレン基である請求項１記載の化合物。
【請求項３】
一般式（１）において、Ａ１、Ａ３、Ａ４、Ａ５及びＡ６がそれぞれ独立的に無置換であるか一個以上のフッ素原子により置換されていてもよい１，４−フェニレン基である請求項１又は２に記載の化合物。
【請求項４】
一般式（１）において、ｍ、ｎ及びｐが０である請求項１〜３のいずれか１項に記載の化合物。
【請求項５】
一般式（１）において、Ｒ１及びＲ２の少なくとも一つが炭素数１〜１２のアルキル基、炭素数２〜１２のアルケニル基、炭素数１〜１２のアルコキシル基、炭素数２〜１２のアルケニルオキシ基又はＲ３−Ｚ４−である請求項１〜４のいずれか１項に記載の化合物。
【請求項６】
一般式（１）において、Ｒ１及びＲ２がそれぞれ独立的に炭素数１〜１２のアルキル基、炭素数２〜１２のアルケニル基、炭素数１〜１２のアルコキシル基、炭素数２〜１２のアルケニルオキシ基又はＲ３−Ｚ４−である請求項１〜４のいずれか１項に記載の化合物。
【請求項７】
一般式（１）において、Ｒ１又はＲ２のどちらか一方がフッ素原子又はシアノ基である請求項１〜５のいずれか１項に記載の化合物。
【請求項８】
請求項１〜７のいずれか１項に記載の一般式（１）で表される化合物を１種以上含有することを特徴とする液晶組成物。
【請求項９】
請求項８記載の液晶組成物を用いた液晶表示素子。
【請求項１０】
請求項８記載の液晶組成物を用いたコレステリック液晶表示素子。
【発明の詳細な説明】
【技術分野】
【０００１】
本発明は有機電子材料や医農薬、特に電気光学的液晶表示用ネマチック液晶材料として有用なアゾベンゼン構造とフッ素置換トラン構造を併せ持つ化合物に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（ツイステッド・ネマチック）型、ＳＴＮ（スーパー・ツイステッド・ネマチック）型、ＴＦＴ（薄膜トランジスタ）を用いた垂直配向型やIPS（イン・プレーン・スイッチング）型等がある。近年、これらの液晶表示素子において、液晶セルのセルギャップ（ｄ）を狭めることで、より高速での駆動を実現しようとする傾向がある。ここで、セルギャップと屈折率異方性（Δｎ）の積（ｄ×Δｎ）の値（レタデーション（ｒｅｔａｒｄａｔｉｏｎ））を最適化しなければならないという制約がある。このため、セルギャップを狭める（ｄを小さくする）とΔｎの値を大きくしなければならない。この様に液晶組成物のΔｎの値を大きくする必要があり、既存の液晶化合物よりも大きなΔｎの値を持つ液晶化合物が求められている。
【０００３】
一方、新たな表示方式としてコレステリック液晶表示素子の開発が進められている。上述した従来の表示素子を構成するためには偏光板を必要とし、カラー表示を実現するためにはカラーフィルターを必要とするが、偏光板の存在は光の利用効率を低下させるだけでなく、視野角特性に悪影響を及ぼし、カラーフィルターの存在も光の利用効率が低下する問題を有していた。このコレステリック液晶表示素子は、外光に含まれる円偏光成分から、コレステリック液晶のらせんピッチに対応する波長の光を選択的に反射して表示を行うため、偏光板及びカラーフィルターが不要となり、従来の液晶表示素子の持つ欠点を改善することができる。
【０００４】
コレステリック液晶表示素子においては、通常螺旋軸が基板に対して垂直であるプレーナー状態における選択反射状態を使用する。このとき選択反射光の半値幅（Δλ）は、Δｎと自然ピッチ（Ｐ）の積で表されることが知られており、明るい表示を実現するためには、大きな屈折率異方性を有する化合物を必要とする。そのためコレステリック液晶表示素子用液晶組成物においても、より大きなΔｎの値を示す液晶化合物の開発が強く望まれている。
【０００５】
大きなΔｎの値を示す液晶化合物の代表例としてトラン系化合物がある。式（Ａ）で表される化合物はΔｎの値が０．１７８である（特許文献１）。Δｎの値は一般的に分子構造内の共役系を広げることにより大きくすることができる。このため、更にΔｎを大きくするため式（Ａ）で表される化合物に芳香環を導入した、式（Ｂ）で表される化合物が開発され、Δｎは０．３８４を示した（特許文献２）。
【０００６】
又、広い範囲で共役した式（Ｃ）で表されるアジン系化合物が開発され、この化合物はΔｎが０．３４０である（特許文献３）。
【０００７】
【化１】
2011236178.tif 000002
【０００８】
しかしながら、従来開発されてきたこれらの化合物でも、前述の要求に対応するには不十分であり、更なる高Δｎ化への要求に対応することが求められていた。より高Δｎ化するためには更に共役系を広げるために化合物中に芳香環を導入することが有効となるが、芳香環の数を増やすと分子の剛直性が増してしまい、結晶化し易い構造となる。このため、液晶組成物に芳香環の数を増やした液晶化合物を添加すると使用中に液晶組成物からこれら化合物の結晶が析出してしまい、液晶表示素子の表示欠陥の原因となる。又、結晶になり易くなるとネマチック相の発現温度範囲が狭くなってしまうため、実用的な液晶組成物の構成成分として使用できない。
【０００９】
このように、Δｎの値を大きくしようとすると、他の液晶材料との相溶性及び液晶性が低下するため、これらすべてを満たす材料の開発は容易ではない。
【００１０】
大きなΔｎを示す構造としてアゾベンゼン構造とトラン構造は共に知られており、これら二つの構造を併せ持つ材料として式（Ｄ）で表される化合物が、ホスト液晶への良好な溶解性を持つ液晶材料として報告されている（特許文献４）。しかしながら、この化合物は、液晶組成物に添加する色素として開発が行われており、Δｎ等の液晶材料としての基本的な物理的性質に関する記載はなく、又、液晶組成物中に大量に添加することを目的としていないため、相溶性を改善することに関する記載もない。このため、この化合物を本願発明者らが実際に合成し、物性測定を実施したところ、大きなΔｎを示すものの他の液晶材料との相溶性が低く、液晶組成物から式（Ｄ）で表される化合物が直ちに析出してしまい、実用に耐えないことが明らかとなった。
【００１１】
又、他の液晶材料との相溶性を改善する方法として、フッ素原子を分子単軸方向に導入する方法が知られている。例えば、式（Ｄ）で表される化合物にフッ素原子を導入した、式（Ｅ）及び（Ｆ）で表される化合物が報告されている（非特許文献１）。これらの化合物についてもΔｎに関する記述はないが、大きな値を示すことが予想される。しかし、式（Ｅ）で表される化合物の相転移はＣｒ  ７２．９  ＳｍＣ  １０９．０  Ｎ  １８４．８  Ｉｓｏであり、式（Ｆ）で表される化合物の相転移はＣｒ  １０２．６  ＳｍＢ  １５５．２  Ｎ  ２１５．３  Ｉｓｏであり、スメクチック相を示しやすいことが分かった。一般的に、スメクチック相を示しやすい材料を液晶組成物に添加すると、ネマチック相より低温域で発現するスメクチック相が安定化し、ネマチック相の下限温度が上昇し、ネマチック相温度範囲を狭めてしまう。このため、ネマチック液晶を駆動させる液晶表示素子に使用する液晶材料としてはスメクチック相を示さず、広い温度範囲でネマチック相を示すものが好ましい。
【００１２】
スメクチック相は層構造をとる液晶層であり、分子の方向が長軸方向に揃い、かつ隣どうしの相互の配位も規則的である状態をとっている。このため、長軸方向から飛び出した形にある置換基のスメクチック層の安定性に対する影響は大きなものとなる。式（Ｄ）で表される化合物は他の液晶材料との相溶性を改善できれば、Δｎの値が大きいため、液晶組成物の構成成分として非常に有望なものである。しかし、これまで、そのような観点から開発は行われていなかった。
【００１３】
【化２】
2011236178.tif 000003
【００１４】
【化３】
2011236178.tif 000004
【００１５】
【化４】
2011236178.tif 000005
【先行技術文献】
【特許文献】
【００１６】
【特許文献１】特開昭６１−５０３１号公報
【特許文献２】特開昭６０−１５２４２７号公報
【特許文献３】特開平１１−７１３３８号公報
【特許文献４】特開平２−５６４５６
【非特許文献】
【００１７】
【非特許文献１】Ｌｉｑｕｉｄ  Ｃｒｙｓｔａｌｓ、２００１、２８、３、３７５−３７９．
【発明の概要】
【発明が解決しようとする課題】
【００１８】
本発明が解決しようとする課題は、高Δｎ化を実現しつつ他の液晶材料との相溶性及びネマチック液晶性に優れた材料を提供し、併せて当該化合物を構成部材とする液晶組成物を提供することである。
【課題を解決するための手段】
【００１９】
前記課題を解決するため、本願発明者らは種々の化合物の合成検討を行った結果、アゾベンゼン部位とトラン部位を併せ持ち、更にトラン部位にフッ素原子を導入した化合物により、効果的に課題が解決できることを見出し本願発明の完成に至った。
【００２０】
本願発明は、一般式（１）
【００２１】
【化５】
2011236178.tif 000006
【００２２】
（式中、Ｒ１及びＲ２は、それぞれ独立的にフッ素原子、塩素原子、シアノ基、炭素数１〜１２のアルキル基、炭素数２〜１２のアルケニル基、炭素数１〜１２のアルコキシ基又は炭素数２〜１２のアルケニルオキシ基を表し、それぞれの１個以上の水素原子は独立的にフッ素原子に置換されていてもよく、さらにそれぞれの−ＣＨ２−基は独立的に酸素原子が２個以上連続的に結合しないように−Ｏ−、−ＣＯ−、−ＣＯＯ−又は−ＯＣＯ−に置換されていてもよく、又はＲ１及びＲ２は、それぞれ独立的にＲ３−Ｚ４−（式中、Ｒ３は炭素数１〜１２のアルキル基又は炭素数２〜１２のアルケニル基を表し、基中の１個以上の水素原子は独立的にフッ素原子に置換されていてもよく、Ｚ４は−ＣＨ＝ＣＨ−又は−Ｃ≡Ｃ−を表す。）を表すが、Ｒ１及びＲ２がともにフッ素原子、塩素原子及びシアノ基から選ばれる置換基を表すことはなく、
Ｚ１、Ｚ２及びＺ３はそれぞれ独立的に単結合、−ＯＣＨ２−、−ＣＨ２Ｏ−、−Ｃ２Ｈ４−、−Ｃ４Ｈ８−、−ＣＯＯ−、−ＯＣＯ−、−ＣＨ＝ＣＨ−、−ＣＦ＝ＣＦ−、−ＣＦ２Ｏ−、−ＯＣＦ２−、−ＣＦ２ＣＦ２−又は−Ｃ≡Ｃ−を表し、
Ａ１、Ａ３、Ａ４、Ａ５及びＡ６はそれぞれ独立的に１，４−フェニレン基、ナフタレン−１，４−ジイル基又はナフタレン−２，６−ジイル基を表し、Ａ１、Ａ３、Ａ４、Ａ５及びＡ６中の水素原子はそれぞれ独立的にハロゲン原子に置換されていてもよく、Ａ１、Ａ３、Ａ４、Ａ５及びＡ６中の非隣接の一個以上の−ＣＨ＝は−Ｎ＝で置き換えられていてもよく、
Ａ２は隣接炭素上でない２か所の水素原子がフッ素原子により置換された１，４-フェニレン基を表し、
ｍ、ｎ及びｐはそれぞれ独立的に０又は１を表すが、ｍ＋ｎ＋ｐは０又は１を表す。）で表される化合物表されるを提供し、併せて当該化合物を含有する液晶組成物を提供する。
【発明の効果】
【００２３】
本発明により提供される、一般式（１）で表される新規液晶化合物は熱、光などに対し安定で、液晶性に優れ、しかも工業的にも容易に製造することができる。得られた一般式（１）で表される化合物は、Δｎが極めて大きく、広い液晶相温度範囲を示す。
【００２４】
従って、大きなΔｎが求められるコレステリック液晶表示素子用の液晶材料に添加した際に析出などの問題を起こさず、特性を改善することができることから、コレステリック液晶表示素子用の液晶材料の構成成分として非常に有用である。
【発明を実施するための形態】
【００２５】
一般式（１）において、Ｒ１及びＲ２は、同一であっても異なっていても良いが、炭素数１〜１２のアルキル基、炭素数２〜１２のアルケニル基、炭素数１〜１２のアルコキシル基、炭素数２〜１２のアルケニルオキシ基、フッ素原子、シアノ基又はＲ３−Ｚ４−であることが好ましい。特に溶解性を改善するには、炭素数１〜８のアルキル基、炭素数２〜８のアルケニル基、炭素数１〜８のアルコキシル基、炭素数２〜８のアルケニルオキシ基、フッ素原子又はＲ３−Ｚ４−が好ましく、液晶性を向上させるには、炭素数１〜８のアルキル基、炭素数２〜８のアルケニル基、炭素数１〜８のアルコキシル基、炭素数２〜８のアルケニルオキシ基又はＲ３−Ｚ４−が好ましく、Δεの値を大きくするためには、フッ素原子又はシアノ基が好ましく、更にΔｎを大きくするにはＲ３−Ｚ４−が好ましい。
【００２６】
Ｚ１、Ｚ２及びＺ３はそれぞれ独立的に単結合、−ＯＣＨ２−、−ＣＨ２Ｏ−、−Ｃ２Ｈ４−、−ＣＨ＝ＣＨ−、−ＣＦ２Ｏ−、−ＯＣＦ２−又は−Ｃ≡Ｃ−が好ましく、単結合、−ＯＣＨ２−、−ＣＨ２Ｏ−、−ＣＦ２Ｏ−、−ＯＣＦ２−又は−Ｃ≡Ｃ−が更に好ましい。
【００２７】
Ａ１、Ａ３、Ａ４、Ａ５及びＡ６は、それぞれ独立的に無置換であるか一個以上のフッ素原子により置換されていてもよい１，４−フェニレン基、ナフタレン−２，６−ジイル基及びナフタレン−１，４−ジイル基が好ましく、これらの構造中の−ＣＨ＝は−Ｎ＝に置換されていてもよく、無置換であるか一個以上のフッ素原子により置換されていてもよい１，４−フェニレン基が好ましく、無置換の１，４−フェニレン基が更に好ましい。
【００２８】
Ａ２は、２，６−ジフルオロ−１，４−フェニレン基又は３，５−ジフルオロ−１，４−フェニレン基が好ましい。
【００２９】
芳香環の数が多いとΔｎは大きな値を示すため、Δｎを大きくするためにはｍ、ｎ及びｐは１であることが好ましいが、芳香環の数が多いと他の液晶材料との相溶性が低下してしまう。このため、ｍ、ｎ及びｐのうちいずれか２個が０であることが好ましく、すべてが０であることが更に好ましい。
【００３０】
一般式（１）においてＲ１〜Ｒ２、Ａ１〜Ａ６、Ｚ１〜Ｚ３、ｍ、ｎ及びｐの選択により、多種類の化合物を含みうるわけであるが。これらの中では以下の一般式（１−１）〜一般式（１−５７）で表される各化合物が好ましい。
【００３１】
【化６】
2011236178.tif 000007
【００３２】
【化７】
2011236178.tif 000008
【００３３】
【化８】
2011236178.tif 000009
【００３４】
【化９】
2011236178.tif 000010
【００３５】
【化１０】
2011236178.tif 000011
【００３６】
【化１１】
2011236178.tif 000012
【００３７】
【化１２】
2011236178.tif 000013
【００３８】
【化１３】
2011236178.tif 000014
【００３９】
（式中、Ｒａ及びＲｂは、それぞれ独立的に炭素数１〜１２のアルキル基、炭素数２〜１２のアルケニル基、炭素数１〜１２のアルコキシル基、炭素数２〜１２のアルケニルオキシ基又はＲｃ−Ｚａ−（式中Ｒｃは炭素数１〜１２のアルキル基又は炭素数２〜１２のアルケニル基を表し、Ｚ４は−ＣＨ＝ＣＨ−又は−Ｃ≡Ｃ−を表す。）を表す。）
本発明の液晶組成物において一般式（１）で表される化合物の含有量が少ないとその効果が現れないため、組成物中に下限値として、１質量％（以下組成物中の％は質量％を表す。）以上含有することが好ましく、２％以上含有することが好ましく、５％以上含有することが好ましい。又、含有量が多いと析出等の問題を引き起こすため、上限値としては、５０％以下含有することが好ましく、３０％以下含有することがより好ましく、２０％以下含有することが更に、好ましく１０％以下含有することが特に好ましい。
【００４０】
液晶組成物の物性値を調整するために液晶相を持つ化合物以外にも必要に応じて液晶相を持たない化合物を添加することもできる。
【００４１】
このように、一般式（１）で表される化合物と混合して使用することのできるネマチック液晶化合物の好ましい代表例としては、本発明の提供する組成物においては、その第一成分として一般式（１）で表される化合物を少なくとも1種含有するが、その他の成分として特に以下の第二から第四成分から少なくとも1種含有することが好ましい。
【００４２】
即ち、第二成分はいわゆるフッ素系(ハロゲン系)のp型液晶化合物であって、以下の一般式（Ａ１）から（Ａ３）で示される化合物からなるものである。
【００４３】
【化１４】
2011236178.tif 000015
【００４４】
上式中、Ｒｂは炭素原子数１〜１２のアルキル基を表し、これらは直鎖状であってもメチルまたはエチル分岐を有していてもよく、３〜６員環の環状構造を有していてもよく、基内に存在する任意の−ＣＨ２−は−Ｏ−、−ＣＨ＝ＣＨ−、−ＣＨ＝ＣＦ−、−ＣＦ＝ＣＨ−、−ＣＦ＝ＣＦ−又は−Ｃ≡Ｃ−により置換されていてもよく、基内に存在する任意の水素原子はフッ素原子またはトリフルオロメトキシ基により置換されていてもよいが、炭素原子数１〜７の直鎖状アルキル基、炭素原子数２〜７の直鎖状1-アルケニル基、炭素原子数４〜７の直鎖状３−アルケニル基、末端が炭素原子数１〜３のアルコキシル基により置換された炭素原子数１〜５のアルキル基が好ましい。また、分岐により不斉炭素が生じる場合には、化合物として光学活性であってもラセミ体であってもよい。
【００４５】
環Ａ、環Ｂ及び環Ｃはそれぞれ独立的にトランス−１，４−シクロへキシレン基、トランスデカヒドロナフタレン-トランス-2,6-ジイル基、1個以上のフッ素原子により置換されていてもよい１，４−フェニレン基、１個以上のフッ素原子により置換されていてもよいナフタレン-2,6-ジイル基、1個以上のフッ素原子により置換されていてもよいテトラヒドロナフタレン−２，６−ジイル基、フッ素原子により置換されていてもよい１，４−シクロヘキセニレン基、１，３−ジオキサン−トランス−２，５−ジイル基、ピリミジン−２，５−ジイル基またはピリジン−２，５−ジイル基を表すが、トランス−１，４−シクロへキシレン基、トランスデカヒドロナフタレン-トランス−２，６−ジイル基、フッ素原子により置換されていてもよいナフタレン−２，６−ジイル基又は１〜２個のフッ素原子により置換されていてもよい１，４−フェニレン基が好ましい。特に環Ｂがトランス−１，４−シクロへキシレン基またはトランスデカヒドロナフタレン−トランス−２，６−ジイル基である場合に、環Ａはトランス−１，４−シクロへキシレン基であることが好ましく、環Ｃがトランス−１，４−シクロへキシレン基またはトランスデカヒドロナフタレン−トランス−２，６−ジイル基である場合に環Ｂ及び環Ａはトランス−１，４−シクロへキシレン基であることが好ましい。また、（Ａ３）において環Ａはトランス−１，４−シクロへキシレン基であることが好ましい。
Ｌａ、Ｌｂ及びＬｃは連結基であって、それぞれ独立的に単結合、エチレン基（−ＣＨ２ＣＨ２−）、１，２−プロピレン基（−ＣＨ（ＣＨ３）ＣＨ２−及び−ＣＨ２ＣＨ（ＣＨ３）−）、１，４−ブチレン基、−ＣＯＯ−、−ＯＣＯ−、−ＯＣＦ２−、−ＣＦ２Ｏ−、−ＣＨ＝ＣＨ−、−ＣＨ＝ＣＦ−、−ＣＦ＝ＣＨ−、−ＣＦ＝ＣＦ−、−Ｃ≡Ｃ−又は−ＣＨ＝ＮＮ＝ＣＨ−を表すが、単結合、エチレン基、１，４−ブチレン基、−ＣＯＯ−、−ＯＣＦ２−、−ＣＦ２Ｏ−、−ＣＦ＝ＣＦ−又は−Ｃ≡Ｃ−が好ましく、単結合又はエチレン基が特に好ましい。また、（Ａ２）においてはその少なくとも１個が、（Ａ３）においてはその少なくとも２個が単結合を表すことが好ましい。
【００４６】
環Ｚは芳香環であり以下の一般式（Ｌａ）〜（Ｌｃ）で表すことができる。
【００４７】
【化１５】
2011236178.tif 000016
【００４８】
式中、Ｙａ〜Ｙｊはそれぞれ独立的に水素原子あるいはフッ素原子を表すが、（ＩＸａ）において、Ｙａ及びＹｂの少なくとも1個はフッ素原子であることが好ましく、（Ｌｂ）において、Ｙｄ〜Ｙｆの少なくとも1個はフッ素原子であることが好ましく、特にＹｄはフッ素原子であることがさらに好ましい。
【００４９】
末端基Ｐａはフッ素原子、塩素原子、トリフルオロメトキシ基、ジフルオロメトキシ基、トリフルオロメチル基又はジフルオロメチル基あるいは２個以上のフッ素原子により置換された炭素原子数２又は３のアルコキシル基、アルキル基、アルケニル基又はアルケニルオキシ基を表すが、フッ素原子、トリフルオロメトキシ基又はジフルオロメトキシ基が好ましく、フッ素原子が特に好ましい。
【００５０】
又、（Ａ２）においては本発明の一般式（Ｉ）の化合物は除く。
【００５１】
第三成分はいわゆるシアノ系のｐ型液晶化合物であって、以下の一般式（Ｂ１）〜（Ｂ３）で示される化合物からなるものである。
【００５２】
【化１６】
2011236178.tif 000017
【００５３】
上式中、Ｒｃは炭素原子数１〜１２のアルキル基を表し、これらは直鎖状であってもメチル又はエチル分岐を有していてもよく、３〜６員環の環状構造を有していてもよく、基内に存在する任意の−ＣＨ２−は−Ｏ−、−ＣＨ＝ＣＨ−、−ＣＨ＝ＣＦ−、−ＣＦ＝ＣＨ−、−ＣＦ＝ＣＦ−又は−Ｃ≡Ｃ−により交換されていてもよく、基内に存在する任意の水素原子はフッ素原子又はトリフルオロメトキシ基により置換されていてもよいが、炭素原子数１〜７の直鎖状アルキル基、炭素原子数２〜７の直鎖状1-アルケニル基、炭素原子数４〜７の直鎖状３−アルケニル基、末端が炭素原子数１〜３のアルコキシル基により置換された炭素原子数１〜５のアルキル基が好ましい。又、分岐により不斉炭素が生じる場合には、化合物として光学活性であってもラセミ体であってもよい。
【００５４】
環Ｄ、環Ｅ及び環Ｆはそれぞれ独立的にトランス−１，４−シクロへキシレン基、トランスデカヒドロナフタレン−トランス−２，６−ジイル基、１個以上のフッ素原子により置換されていてもよい１，４−フェニレン基、１個以上のフッ素原子により置換されていてもよいナフタレン−２，６−ジイル基、１個以上のフッ素原子により置換されていてもよいテトラヒドロナフタレン−２，６−ジイル基、フッ素原子により置換されていてもよい１，４−シクロヘキセニレン基、１，３−ジオキサン−トランス−２，５−ジイル基、ピリミジン−２，５−ジイル基又はピリジン−２，５−ジイル基を表すが、トランス−１，４−シクロへキシレン基、トランスデカヒドロナフタレン−トランス−２，６−ジイル基、フッ素原子により置換されていてもよいナフタレン−２，６−ジイル基又は１〜２個のフッ素原子により置換されていてもよい１，４−フェニレン基が好ましい。特に環Ｅがトランス−１，４−シクロへキシレン基又はトランスデカヒドロナフタレン−トランス−２，６−ジイル基である場合に、環Ｄはトランス−１，４−シクロへキシレン基であることが好ましく、環Ｆがトランス−１，４−シクロへキシレン基又はトランスデカヒドロナフタレン−トランス−２，６−ジイル基である場合に環Ｄ及び環Ｅはトランス−１，４−シクロへキシレン基であることが好ましい。又、（Ｂ３）において環Ｄはトランス−１，４−シクロへキシレン基であることが好ましい。
【００５５】
Ｌｄ、Ｌｅ及びＬｆは連結基であって、それぞれ独立的に単結合、エチレン基（−ＣＨ２ＣＨ２−）、１，２−プロピレン基（−ＣＨ（ＣＨ３）ＣＨ２−及び）−ＣＨ２ＣＨ（ＣＨ３）−）、１，４−ブチレン基、−ＣＯＯ−、−ＯＣＯ−、−ＯＣＦ２−、−ＣＦ２Ｏ−、−ＣＨ＝ＣＨ−、−ＣＨ＝ＣＦ−、−ＣＦ＝ＣＨ−、−ＣＦ＝ＣＦ−、−Ｃ≡Ｃ−、−ＯＣＨ２−、−ＣＨ２Ｏ−又は−ＣＨ＝ＮＮ＝ＣＨ−を表すが、単結合、エチレン基、−ＣＯＯ−、−ＯＣＦ２−、−ＣＦ２Ｏ−、−ＣＦ＝ＣＦ−又は−Ｃ≡Ｃ−が好ましく、単結合、エチレン基又は−ＣＯＯ−が特に好ましい。又、（Ｂ２）においてはその少なくとも１個が、（Ｂ３）においてはその少なくとも２個が単結合を表すことが好ましい。
【００５６】
環Ｙは芳香環であり以下の一般式（Ｌｄ）〜（Ｌｆ）で表すことができる。
【００５７】
【化１７】
2011236178.tif 000018
【００５８】
式中、Ｙｈ〜Ｙｎはそれぞれ独立的に水素原子あるいはフッ素原子を表すが、（Ｌｅ）において、Ｙｎ及びＹｏは水素原子であることが好ましい。
末端基Ｐａはシアノ基（−ＣＮ）、シアナト基（−ＯＣＮ）又は−Ｃ≡ＣＣＮを表すが、シアノ基が好ましい。
【００５９】
第四成分は誘電率異方性が0程度である、いわゆるn型液晶であり、以下の一般式（Ｃ１）〜（Ｃ３）で示される化合物からなるものである。
【００６０】
【化１８】
2011236178.tif 000019
【００６１】
上式中、Ｒｄ及びＲｅはそれぞれ独立的に炭素原子数１〜１２のアルキル基を表し、これらは直鎖状であってもメチル又はエチル分岐を有していてもよく、３〜６員環の環状構造を有していてもよく、基内に存在する任意の−ＣＨ２−は−Ｏ−、−ＣＨ＝ＣＨ−、−ＣＨ＝ＣＦ−、−ＣＦ＝ＣＨ−、−ＣＦ＝ＣＦ−又は−Ｃ≡Ｃ−により交換されていてもよく、基内に存在する任意の水素原子はフッ素原子又はトリフルオロメトキシ基により置換されていてもよいが、炭素原子数１〜７の直鎖状アルキル基、炭素原子数２〜７の直鎖状１−アルケニル基、炭素原子数４〜７の直鎖状３−アルケニル基、炭素原子数１〜３の直鎖状アルコキシル基又は末端が炭素原子数１〜３アルコキシル基により置換された炭素原子数１〜５の直鎖状アルキル基が好ましく、更に少なくとも一方は炭素原子数１〜７の直鎖状アルキル基、炭素原子数２〜７の直鎖状１−アルケニル基又は炭素原子数４〜７の直鎖状３−アルケニル基であることが特に好ましい。
【００６２】
環Ｇ、環Ｈ、環Ｉ及び環Ｊはそれぞれ独立的に、トランス−１，４−シクロへキシレン基、トランスデカヒドロナフタレン−トランス−２，６−ジイル基、１〜２個のフッ素原子あるいはメチル基により置換されていてもよい１，４−フェニレン基、１個以上のフッ素原子により置換されていてもよいナフタレン−２，６−ジイル基、１〜２個のフッ素原子により置換されていてもよいテトラヒドロナフタレン−２，６−ジイル基、１〜２個のフッ素原子により置換されていてもよい１，４−シクロヘキセニレン基、１，３−ジオキサン−トランス−２，５−ジイル基、ピリミジン−２，５−ジイル基又はピリジン−２，５−ジイル基を表すが、各化合物において、トランスデカヒドロナフタレン−トランス−２，６−ジイル基、１個以上のフッ素原子により置換されていてもよいナフタレン−２，６−ジイル基、１〜２個のフッ素原子により置換されていてもよいテトラヒドロナフタレン−２，６−ジイル基、フッ素原子により置換されていてもよい１，４−シクロヘキセニレン基、１，３−ジオキサン−トランス−２，５−ジイル基、ピリミジン−２，５−ジイル基又はピリジン−２，５−ジイル基は１個以内であることが好ましく、他の環はトランス−１，４−シクロへキシレン基あるいは１〜２個のフッ素原子又はメチル基により置換されていてもよい１，４−フェニレン基であることが好ましい。
【００６３】
Ｌｇ、Ｌｈ及びＬｉは連結基であって、それぞれ独立的に単結合、エチレン基（−ＣＨ２ＣＨ２−）、１，２−プロピレン基（−ＣＨ（ＣＨ３）ＣＨ２−及び）−ＣＨ２ＣＨ（ＣＨ３）−）、１，４−ブチレン基、−ＣＯＯ−、−ＯＣＯ−、−ＯＣＦ２−、−ＣＦ２Ｏ−、−ＣＨ＝ＣＨ−、−ＣＨ＝ＣＦ−、−ＣＦ＝ＣＨ−、−ＣＦ＝ＣＦ−、−Ｃ≡Ｃ−又は−ＣＨ＝ＮＮ＝ＣＨ−を表すが、単結合、エチレン基、１，４−ブチレン基、−ＣＯＯ−、−ＯＣＯ−、−ＯＣＦ２−、−ＣＦ２Ｏ−、−ＣＦ＝ＣＦ−、−Ｃ≡Ｃ−又は−ＣＨ＝ＮＮ＝ＣＨ−が好ましく、（Ｃ２）においてはその少なくとも１個が、（Ｃ３）においてはその少なくとも２個が単結合を表すことが好ましい。
【００６４】
（Ｃ１）におけるより好ましい形態は以下の一般式（Ｃ１ａ）〜（Ｃ１ｈ）で表すことができる。
【００６５】
【化１９】
2011236178.tif 000020
【００６６】
上記各式中、Ｒｆ及びＲｇはそれぞれ独立的に炭素原子数１〜７の直鎖状アルキル基、炭素原子数２〜７の直鎖状1-アルケニル基、炭素原子数４〜７の直鎖状３−アルケニル基、炭素原子数１〜３の直鎖状アルコキシル基又は末端が炭素原子数１〜３のアルコキシル基により置換された炭素原子数１〜５の直鎖状アルキル基を表すが、少なくとも一方は炭素原子数１〜７の直鎖状アルキル基、炭素原子数２〜７の直鎖状1-アルケニル基又は炭素原子数４〜７の直鎖状３−アルケニル基を表す。ただし、環Ｇ１〜環Ｇ８が芳香環の場合、対応するＲｆは１−アルケニル基及びアルコキシル基を除き、環Ｈ１〜環Ｈ８が芳香環の場合、対応するＲｇは1-アルケニル基及びアルコキシル基を除く。
【００６７】
環Ｇ１及び環Ｈ１はそれぞれ独立的にトランス−１，４−シクロへキシレン基、トランスデカヒドロナフタレン−トランス−２，６−ジイル基、１〜２個のフッ素原子あるいはメチル基により置換されていてもよい１，４−フェニレン基、１個以上のフッ素原子により置換されていてもよいナフタレン−２，６−ジイル基、１〜２個のフッ素原子により置換されていてもよいテトラヒドロナフタレン−２，６−ジイル基、１〜２個のフッ素原子により置換されていてもよい１，４−シクロヘキセニレン基、１，３−ジオキサン−トランス−２，５−ジイル基、ピリミジン−２，５−ジイル基又はピリジン−２，５−ジイル基を表すが、各化合物において、トランスデカヒドロナフタレン-トランス−２，６−ジイル基、１個以上のフッ素原子により置換されていてもよいナフタレン−２，６−ジイル基、１〜２個のフッ素原子により置換されていてもよいテトラヒドロナフタレン−２，６−ジイル基、フッ素原子により置換されていてもよい１，４−シクロヘキセニレン基、１，３−ジオキサン-トランス−２，５−ジイル基、ピリミジン−２，５−ジイル基又はピリジン−２，５−ジイル基は１個以内であることが好ましく、その場合の他方の環はトランス−１，４−シクロへキシレン基あるいは１〜２個のフッ素原子又はメチル基により置換されていてもよい１，４−フェニレン基である。環Ｇ２及び環Ｈ２はそれぞれ独立的にトランス−１，４−シクロへキシレン基、トランスデカヒドロナフタレン−トランス−２，６−ジイル基、１〜２個のフッ素原子あるいはメチル基により置換されていてもよい１，４−フェニレン基、１個以上のフッ素原子により置換されていてもよいナフタレン−２，６−ジイル基、１〜２個のフッ素原子により置換されていてもよいテトラヒドロナフタレン−２，６−ジイル基を表すが、各化合物において、トランスデカヒドロナフタレン−トランス−２，６−ジイル基、１個以上のフッ素原子により置換されていてもよいナフタレン−２，６−ジイル基、１〜２個のフッ素原子により置換されていてもよいテトラヒドロナフタレン−２，６−ジイル基は1個以内であることが好ましく、その場合の他方の環はトランス−１，４−シクロへキシレン基あるいは１〜２個のフッ素原子又はメチル基により置換されていてもよい１，４−フェニレン基である。環Ｇ３及び環Ｈ３はそれぞれ独立的に１〜２個のフッ素原子あるいはメチル基により置換されていてもよい１，４−フェニレン基、１個以上のフッ素原子により置換されていてもよいナフタレン−２，６−ジイル基、１〜２個のフッ素原子により置換されていてもよいテトラヒドロナフタレン−２，６−ジイル基を表すが、各化合物において1個以上のフッ素原子により置換されていてもよいナフタレン−２，６−ジイル基、１〜２個のフッ素原子により置換されていてもよいテトラヒドロナフタレン−２，６−ジイル基は１個以内であることが好ましい。
【００６８】
（Ｃ２）におけるより好ましい形態は以下の一般式（）Ｃ２ａ)〜（Ｃ２ｍ）で表すことができる。
【００６９】
【化２０】
2011236178.tif 000021
【００７０】
上式中、環Ｇ１、環Ｇ２、環Ｇ３、環Ｈ１、環Ｈ２及び環Ｈ３は前述の意味を表し、環Ｉ１は環Ｇ１と、環Ｉ２は環Ｇ２と、環Ｉ３は環Ｇ３とそれぞれおなじ意味を表す。又、上記各化合物において、トランスデカヒドロナフタレン−トランス−２，６−ジイル基、１個以上のフッ素原子により置換されていてもよいナフタレン−２，６−ジイル基、１〜２個のフッ素原子により置換されていてもよいテトラヒドロナフタレン−２，６−ジイル基、フッ素原子により置換されていてもよい１，４−シクロヘキセニレン基、１，３−ジオキサン−トランス−２，５−ジイル基、ピリミジン−２，５−ジイル基又はピリジン−２，５−ジイル基は１個以内であることが好ましく、その場合の他方の環はトランス−１，４−シクロへキシレン基あるいは１〜２個のフッ素原子又はメチル基により置換されていてもよい１，４−フェニレン基である。
次に（Ｃ３）におけるより好ましい形態は以下の一般式（Ｃ３ａ）〜（Ｃ３ｆ）で表すことができる。
【００７１】
【化２１】
2011236178.tif 000022
【００７２】
上式中、環Ｇ１、環Ｇ２、環Ｈ１、環Ｈ２、環Ｉ１及び環Ｉ２は前述の意味を表し、環Ｊ１は環Ｇ１又環Ｊ２は環Ｇ２とそれぞれおなじ意味を表す。又、上記各化合物において、トランスデカヒドロナフタレン−トランス−２，６−ジイル基、１個以上のフッ素原子により置換されていてもよいナフタレン−２，６−ジイル基、１〜２個のフッ素原子により置換されていてもよいテトラヒドロナフタレン−２，６−ジイル基、フッ素原子により置換されていてもよい１，４−シクロヘキセニレン基、１，３−ジオキサン-トランス−２，５−ジイル基、ピリミジン−２，５−ジイル基又はピリジン−２，５−ジイル基は１個以内であることが好ましく、その場合の他方の環はトランス−１，４−シクロへキシレン基あるいは１〜２個のフッ素原子又はメチル基により置換されていてもよい１，４−フェニレン基である。
【００７３】
本発明において、一般式（１）の化合物は、以下のようにして製造することができる。勿論本発明の趣旨及び適用範囲は、これら製造例により制限されるものではない。
（製法１）一般式（７）
【００７４】
【化２２】
2011236178.tif 000023
【００７５】
（式中、Ｒ１、Ａ１、Ａ２、Ｚ１及びｍはそれぞれ独立的に一般式（１）と同じ意味を表し、Ｘは塩素原子、臭素原子、ヨウ素原子、ベンゼンスルホニルオキシ基、ｐ−トルエンスルホニルオキシ基、メタンスルホニルオキシ基又はトリフルオロメタンスルホニルオキシ基を表す。）で表される化合物とトリメチルシリルアセチレンを、テトラキストリフェニルホスフィンパラジウム（０）、酢酸パラジウム（ＩＩ）又は二塩化ビス（トリフェニルホスフィン）パラジウム（ＩＩ）等のパラジウム系遷移金属触媒存在下、塩基及び銅塩を共存させて薗頭反応を行うことにより、一般式（８）
【００７６】
【化２３】
2011236178.tif 000024
【００７７】
（式中、Ｒ１、Ａ１、Ａ２、Ｚ１及びｍはそれぞれ独立的に一般式（１）と同じ意味を表し、ＴＭＳはトリメチルシリル基を表す。）で表される化合物を得ることができる。
【００７８】
塩基の例としてブチルアミン、ジエチルアミン、トリエチルアミン、ジイソプロピルアミン、ピペリジン、アンモニア等を挙げることができ、好ましくはトリエチルアミン、ジイソプロピルアミンを挙げることができる。銅塩としては、ヨウ化銅（Ｉ）、臭化銅（Ｉ）をそれぞれ好ましく挙げることができる。Ｘは臭素、ヨウ素、トリフルオロメタンスルホニルオキシ基を好例として挙げることができるが、ヨウ素、トリフルオロメタンスルホニルオキシ基が特に好ましい。
【００７９】
溶媒としては、反応を好適に進行させるものであればいずれでも構わないが、エーテル系溶媒、炭化水素系溶媒、芳香族系溶媒、極性溶媒などを好ましく用いることができ、又塩基として使用するアミンを溶媒として用いることもできる。エーテル系溶媒としては、１，４−ジオキサン、１，３−ジオキサン、テトラヒドロフラン、ジエチルエーテル、ｔ−ブチルメチルエーテル等を、炭化水素系溶媒としてはペンタン、ヘキサン、シクロヘキサン、ヘプタン、オクタン等を、芳香族系溶媒としてはベンゼン、トルエン、キシレン、メシチレン、クロロベンゼン、ジクロロベンゼン等を、極性溶媒としてはＮ，Ｎ−ジメチルホルムアミド、Ｎ，Ｎ−ジメチルアセトアミド、Ｎ−メチルピロリドン、ジメチルスルホキシド、スルホラン、水等を好例として挙げることができる。中でも、テトラヒドロフラン、Ｎ，Ｎ−ジメチルホルムアミド及びＮ，Ｎ−ジメチルアセトアミド等の極性溶媒が好ましい。又、前記の各溶媒を単独で使用しても、２種もしくはそれ以上の溶媒を混合して使用しても良い。
【００８０】
反応温度は溶媒の凝固点から還流温度範囲で行うことができるが、２０℃から６０℃が好ましい。
【００８１】
次に、一般式（６）で表される化合物を、テトラブチルアンモニウムフルオライド等を用いてアセチレンの脱保護し、一般式（９）
【００８２】
【化２４】
2011236178.tif 000025
【００８３】
（式中、Ｒ１、Ａ１、Ａ２、Ｚ１及びｍはそれぞれ独立的に一般式（１）と同じ意味を表す。）で表される化合物を得ることができる。
【００８４】
溶媒としては、反応を好適に進行させるものであればいずれでも構わないが、エーテル系溶媒、炭化水素系溶媒及び芳香族系溶媒などを好ましく用いることができる。エーテル系溶媒としては、１，４−ジオキサン、１，３−ジオキサン、テトラヒドロフラン、ジエチルエーテル、ｔ−ブチルメチルエーテル等を、炭化水素系溶媒としてはペンタン、ヘキサン、シクロヘキサン、ヘプタン、オクタン等を、芳香族系溶媒としてはベンゼン、トルエン、キシレン、メシチレン等を好例として挙げることができる。中でも、１，４−ジオキサン、テトラヒドロフラン等のエーテル系溶媒が好ましい。又、前記の各溶媒を単独で使用しても、２種もしくはそれ以上の溶媒を混合して使用しても良い。
【００８５】
反応温度は溶媒の凝固点から還流温度範囲で行うことができるが、−４０℃から１０℃が好ましい。
【００８６】
次に、一般式（１０）
【００８７】
【化２５】
2011236178.tif 000026
【００８８】
（式中、Ｒ２、Ａ５、Ａ６、Ｚ３及びｐはそれぞれ独立的に一般式（１）と同じ意味を表す。）で表される化合物と亜硝酸ナトリウムを酸性条件下反応させた後、一般式（１１）
【００８９】
【化２６】
2011236178.tif 000027
【００９０】
（式中、Ａ３、Ａ４、Ｚ２及びｎはそれぞれ独立的に一般式（１）と同じ意味を表す。）で表される化合物と塩基性条件下ジアゾカップリング反応させることで一般式（１２）
【００９１】
【化２７】
2011236178.tif 000028
【００９２】
（式中、Ｒ２、Ａ３〜Ａ６、Ｚ２、Ｚ３ｎ及びｐはそれぞれ独立的に一般式（１）と同じ意味を表す。）で表される化合物を得ることができる。
酸性条件とするために用いる酸としては、無機酸を用いることが好ましく、特に塩酸、硫酸などを用いることが好ましい。塩基性とするために用いる塩基としては、無機塩基を用いることが好ましく、特に水酸化ナトリウム、水酸化カリウム、炭酸ナトリウム、炭酸水素ナトリウムが好ましい。
【００９３】
溶媒としては、反応を好適に進行させるものであればいずれでも構わないが、エーテル系溶媒、炭化水素系溶媒、極性溶媒などを好ましく用いることができる。エーテル系溶媒としては、１，４−ジオキサン、１，３−ジオキサン、テトラヒドロフラン、ジエチルエーテル、ｔ−ブチルメチルエーテル等を、炭化水素系溶媒としてはペンタン、ヘキサン、シクロヘキサン、ヘプタン、オクタン等を、極性溶媒としてはメタノール、エタノール、プロパノール、水などを好例として挙げることができる。中でも、１，４−ジオキサン、テトラヒドロフラン等の水溶性のエーテル系溶媒及び水が好ましい。又、前記の各溶媒を単独で使用しても、２種もしくはそれ以上の溶媒を混合して使用しても良い。
【００９４】
反応温度は溶媒の凝固点から還流温度範囲で行うことができるが、−４０℃から１０℃が好ましい。
【００９５】
次に、一般式（１２）で表される化合物とトリフルオロメタンスルホン酸無水物を塩基存在下反応させ、一般式（１３）
【００９６】
【化２８】
2011236178.tif 000029
【００９７】
（式中、Ｒ２、Ａ３〜Ａ６、Ｚ２、Ｚ３、ｎ及びｐはそれぞれ独立的に一般式（１）と同じ意味を表し、Ｔｆはトリフルオロメタンスルホニル基を表す。）で表される化合物を得ることができる。
【００９８】
塩基としては、アミン類を用いることが好ましく、特にトリエチルアミン、ジイソプロピルアミン、ピリジンが好ましい。
【００９９】
溶媒としては、反応を好適に進行させるものであればいずれでも構わないが、エーテル系溶媒、炭化水素系溶媒、芳香族系溶媒、塩素系溶媒などを好ましく用いることができる。エーテル系溶媒としては、１，４−ジオキサン、１，３−ジオキサン、テトラヒドロフラン、ジエチルエーテル、ｔ−ブチルメチルエーテル等を、炭化水素系溶媒としてはペンタン、ヘキサン、シクロヘキサン、ヘプタン、オクタン等を、芳香族系溶媒としてはベンゼン、トルエン、キシレン、メシチレン等を、塩素系溶媒としてはジクロロメタン、クロロホルム、１，２−ジクロロエタンなどを好例として挙げることができる。中でも、ジクロロメタン、クロロホルム、１，２−ジクロロエタン等の塩素系溶媒が好ましい。又、前記の各溶媒を単独で使用しても、２種もしくはそれ以上の溶媒を混合して使用しても良い。
【０１００】
反応温度は溶媒の凝固点から還流温度範囲で行うことができるが、−４０℃から１０℃が好ましい。
【０１０１】
次に、一般式（１３）で表される化合物と一般式（９）で表される化合物を、テトラキストリフェニルホスフィンパラジウム（０）、酢酸パラジウム（ＩＩ）又は二塩化ビス（トリフェニルホスフィン）パラジウム（ＩＩ）等のパラジウム系遷移金属触媒存在下、塩基及び銅塩を共存させてカップリング反応を行うことにより、一般式（１）で表される化合物を得ることができる。
【０１０２】
好ましい塩基の例としてブチルアミン、ジエチルアミン、トリエチルアミン、ジイソプロピルアミン、ピペリジン、アンモニアを挙げることができ、中でもトリエチルアミン、ジイソプロピルアミンが好ましい。銅塩としては、ヨウ化銅（Ｉ）、臭化銅（Ｉ）をそれぞれ好ましく挙げることができる。Ｘは臭素、ヨウ素、トリフルオロメタンスルホニルオキシ基が好例として挙げられるが、ヨウ素、トリフルオロメタンスルホニルオキシ基がより好ましい。
【０１０３】
溶媒としては、反応を好適に進行させるものであればいずれでも構わないが、エーテル系溶媒、炭化水素系溶媒、芳香族系溶媒、極性溶媒などを好ましく用いることができ、塩基として使用するアミンを溶媒として用いることもできる。エーテル系溶媒としては、１，４−ジオキサン、１，３−ジオキサン、テトラヒドロフラン、ジエチルエーテル、ｔ−ブチルメチルエーテル等を、炭化水素系溶媒としてはペンタン、ヘキサン、シクロヘキサン、ヘプタン、オクタン等を、芳香族系溶媒としてはベンゼン、トルエン、キシレン、メシチレン、クロロベンゼン、ジクロロベンゼン等を、極性溶媒としてはＮ，Ｎ−ジメチルホルムアミド、Ｎ，Ｎ−ジメチルアセトアミド、Ｎ−メチルピロリドン、ジメチルスルホキシド、スルホラン、水等を好例として挙げることができる。中でも、テトラヒドロフラン、Ｎ，Ｎ−ジメチルホルムアミド及びＮ，Ｎ−ジメチルアセトアミド等の極性溶媒が好ましい。又、前記の各溶媒を単独で使用しても、２種もしくはそれ以上の溶媒を混合して使用しても良い。
【０１０４】
反応温度は溶媒の凝固点から還流温度範囲で行うことができるが、２０℃から１２０℃が好ましい。
（製法２）製法１で得られる一般式（９）で表される化合物と、一般式（１４）
【０１０５】
【化２９】
2011236178.tif 000030
【０１０６】
（式中、Ａ３、Ａ４、Ｚ２及びｎはそれぞれ独立的に一般式（１）と同じ意味を表し、Ｘは塩素原子、臭素原子、ヨウ素原子、ベンゼンスルホニルオキシ基、ｐ−トルエンスルホニルオキシ基、メタンスルホニルオキシ基又はトリフルオロメタンスルホニルオキシ基を表す。）で表される化合物とテトラキストリフェニルホスフィンパラジウム（０）、酢酸パラジウム（ＩＩ）又は二塩化ビス（トリフェニルホスフィン）パラジウム（ＩＩ）等のパラジウム系遷移金属触媒存在下、塩基及び銅塩を共存させて薗頭反応を行うことにより、一般式（１５）
【０１０７】
【化３０】
2011236178.tif 000031
【０１０８】
（式中、Ｒ１、Ａ１〜Ａ４、Ｚ１、Ｚ２、ｍ及びｎはそれぞれ独立的に一般式（１）と同じ意味を表す。）で表される化合物を得ることができる。
【０１０９】
塩基の例としてブチルアミン、ジエチルアミン、トリエチルアミン、ジイソプロピルアミン、ピペリジン、アンモニアを挙げることができ、好ましくはトリエチルアミン、ジイソプロピルアミン、アンモニアを挙げることができる。銅塩としては、ヨウ化銅（Ｉ）、臭化銅（Ｉ）をそれぞれ好ましく挙げることができる。Ｘは臭素、ヨウ素、トリフルオロメタンスルホニルオキシ基が好例として挙げられるが、ヨウ素、トリフルオロメタンスルホニルオキシ基がより好ましい。
【０１１０】
溶媒としては、反応を好適に進行させるものであればいずれでも構わないが、エーテル系溶媒、炭化水素系溶媒、芳香族系溶媒、極性溶媒などを好ましく用いることができ、塩基として使用するアミンを溶媒として用いることもできる。エーテル系溶媒としては、１，４−ジオキサン、１，３−ジオキサン、テトラヒドロフラン、ジエチルエーテル、ｔ−ブチルメチルエーテル等を、炭化水素系溶媒としてはペンタン、ヘキサン、シクロヘキサン、ヘプタン、オクタン等を、芳香族系溶媒としてはベンゼン、トルエン、キシレン、メシチレン、クロロベンゼン、ジクロロベンゼン等を、極性溶媒としてはＮ，Ｎ−ジメチルホルムアミド、Ｎ，Ｎ−ジメチルアセトアミド、Ｎ−メチルピロリドン、ジメチルスルホキシド、スルホラン、水等を好例として挙げることができる。中でも、テトラヒドロフラン、Ｎ，Ｎ−ジメチルホルムアミド、Ｎ，Ｎ−ジメチルアセトアミド、水等の極性溶媒が好ましい。又、前記の各溶媒を単独で使用しても、２種もしくはそれ以上の溶媒を混合して使用しても良い。
【０１１１】
反応温度は溶媒の凝固点から還流温度範囲で行うことができるが、２０℃から１２０℃が好ましい。
【０１１２】
次に、一般式（１５）で表される化合物と亜硝酸ナトリウムを酸性条件下反応させた後、一般式（１６）
【０１１３】
【化３１】
2011236178.tif 000032
【０１１４】
（式中、Ａ５、Ａ６、Ｚ３及びｐはそれぞれ独立的に一般式（１）と同じ意味を表す。）で表される化合物と塩基性条件下ジアゾカップリング反応させることで一般式（１７）
【０１１５】
【化３２】
2011236178.tif 000033
【０１１６】
（式中、Ｒ１、Ａ１〜Ａ６、Ｚ１〜Ｚ３、ｍ、ｎ及びｐはそれぞれ独立的に一般式（１）と同じ意味を表す。）で表される化合物を得ることができる。
【０１１７】
酸性条件とするために用いる酸としては、無機酸を用いることが好ましく、特に塩酸、硫酸などを用いることが好ましい。塩基性条件とするために用いる塩基としては、無機塩基を用いることが好ましく、特に水酸化ナトリウム、水酸化カリウム、炭酸ナトリウム、炭酸水素ナトリウムが好ましい。
【０１１８】
溶媒としては、反応を好適に進行させるものであればいずれでも構わないが、エーテル系溶媒、炭化水素系溶媒、極性溶媒などを好ましく用いることができる。エーテル系溶媒としては、１，４−ジオキサン、１，３−ジオキサン、テトラヒドロフラン、ジエチルエーテル、ｔ−ブチルメチルエーテル等を、炭化水素系溶媒としてはペンタン、ヘキサン、シクロヘキサン、ヘプタン、オクタン等を、極性溶媒としてはメタノール、エタノール、プロパノール、水などを好例として挙げることができる。中でも、１，４−ジオキサン、テトラヒドロフラン等の水溶性のエーテル系溶媒及び水が好ましい。又、前記の各溶媒を単独で使用しても、２種もしくはそれ以上の溶媒を混合して使用しても良い。
【０１１９】
反応温度は溶媒の凝固点から還流温度範囲で行うことができるが、−４０℃から１０℃が好ましい。
【０１２０】
次に、一般式（１７）で表される化合物と一般式（１８）
【０１２１】
【化３３】
2011236178.tif 000034
【０１２２】
（式中、Ｒ４は炭素数１〜１２のアルキル基又は炭素数２〜１２のアルケニル基を表し、Ｘは塩素原子、臭素原子、ヨウ素原子、ベンゼンスルホニルオキシ基、ｐ−トルエンスルホニルオキシ基、メタンスルホニルオキシ基又はトリフルオロメタンスルホニルオキシ基を表す。）で表される化合物を、塩基存在下反応させることで一般式（１９）
【０１２３】
【化３４】
2011236178.tif 000035
【０１２４】
（式中、Ｒ１、Ａ１〜Ａ６、Ｚ１〜Ｚ３、ｍ、ｎ及びｐはそれぞれ独立的に一般式（１）と同じ意味を表し、Ｒ４は炭素数１〜１２のアルキル基又は炭素数２〜１２のアルケニル基を表す。）を得ることができる。
【０１２５】
塩基としては、水酸化ナトリウム、水酸化カリウム、炭酸ナトリウム、炭酸水素ナトリウム、炭酸水素カリウム、炭酸カリウムなどを好ましく用いることができる。
【０１２６】
溶媒としては、反応を好適に進行させるものであればいずれでも構わないが、エーテル系溶媒、炭化水素系溶媒、極性溶媒などを好ましく用いることができる。エーテル系溶媒としては、１，４−ジオキサン、１，３−ジオキサン、テトラヒドロフラン、ジエチルエーテル、ｔ−ブチルメチルエーテル等を、炭化水素系溶媒としてはペンタン、ヘキサン、シクロヘキサン、ヘプタン、オクタン等を、極性溶媒としてはＮ，Ｎ−ジメチルホルムアミド、Ｎ，Ｎ−ジメチルアセトアミド、Ｎ−メチルピロリドン、アセトン、アセトニトリル等を好例として挙げることができる。中でも、１，４−ジオキサン、テトラヒドロフラン等のエーテル系溶媒及びＮ，Ｎ−ジメチルホルムアミド、Ｎ，Ｎ−ジメチルアセトアミド、アセトン等の極性溶媒が好ましい。又、前記の各溶媒を単独で使用しても、２種もしくはそれ以上の溶媒を混合して使用しても良い。
【０１２７】
反応温度は溶媒の凝固点から還流温度範囲で行うことができるが、２０℃から１３０℃が好ましい。
【実施例】
【０１２８】
以下、実施例を挙げて本発明を更に詳述するが、本発明はこれらの実施例に限定されるものではない。
【０１２９】
なお、相転移温度の測定は温度調節ステージを備えた偏光顕微鏡及び示差走査熱量計（ＤＳＣ）を併用して行った。
【０１３０】
以下の実施例及び比較例の組成物における「%」は『質量%』を意味する。
【０１３１】
ＴＮ−Iはネマチック相を示す上限の温度を表す。
【０１３２】
化合物記載に下記の略号を使用する。
【０１３３】
ＴＨＦ：テトラヒドロフラン
ＤＭＦ：Ｎ，Ｎ−ジメチルホルムアミド
ＴＭＳ：トリメチルシリル基
Ｔｆ：トリフルオロメタンスルホニル基
Ｅｔ：エチル基、Ｐｒ：ｎ−プロピル基、Ｂｕ：ｎ−ブチル基、Ｐｅｎ：ｎ−ペンチル基
（実施例１）  ４−（２，６−ジフルオロ−４−プロピルフェニルエチニル）−４’−エチルアゾベンゼンの製造
【０１３４】
【化３５】
2011236178.tif 000036
【０１３５】
窒素雰囲気下、２，６−ジフルオロ−４−プロピルヨードベンゼン（Ｍｏｌｅｃｕｌａｒ  Ｃｒｙｓｔａｌｓ  ａｎｄ  Ｌｉｑｕｉｄ  Ｃｒｙｓｔａｌｓ、１９９５、２６０、９３−１０６と同様な方法で合成した。）１８０ｇ、トリエチルアミン１４５ｍＬ、ヨウ化銅４．９ｇ、テトラキストリフェニルホスフィンパラジウム１４．８ｇをＤＭＦ３００ｍＬ中で７５℃に加熱し、トリメチルシリルアセチレン７５ｇを滴下し、更に１１時間攪拌した。冷却後、水とトルエンを加えて攪拌した後、有機相を分取した。水相をトルエンで抽出後、有機相を合わせ、１０％塩酸、飽和炭酸水素ナトリウム水溶液、飽和食塩水で洗浄し、無水硫酸ナトリウムで乾燥し、溶媒を減圧留去した。カラムクロマトグラフィーにより精製し、２−（２，６−ジフルオロ−４−プロピルフェニル）−トリメチルシリルアセチレン１６０ｇを得た。
【０１３６】
次に、窒素雰囲気下、２−（２，６−ジフルオロ−４−プロピルフェニル）−トリメチルシリルアセチレン１５９ｇをＴＨＦ５００ｍＬに溶解させた溶液を氷冷し、反応温度が１０℃以下となる速度で１ｍｏｌ／ＬのテトラブチルアンモニウムフルオリドのＴＨＦ溶液６６０ｍＬを滴下し、室温にて１時間攪拌した。水を加えて攪拌し、有機相を分取した。水相をヘキサンで抽出後、有機相を合わせ、飽和食塩水にて洗浄し、無水硫酸ナトリウムで乾燥し、溶媒を減圧留去した。カラムクロマトグラフィーにより精製し、２，６−ジフルオロ−４−プロピルフェニルアセチレン１１２ｇを得た。
【０１３７】
４−エチルアニリン１００ｇ及び濃塩酸２０６ｍＬをＴＨＦ２００ｍＬに溶解させ、氷冷し、反応液温度が１０℃を超えない速度で亜硝酸ナトリウム５７ｇを水２５０ｍＬに溶解させた溶液を滴下し、１時間攪拌した。フェノール８２ｇ、炭酸ナトリウム１０１ｇ、水酸化ナトリウム３５ｇを水３００ｍＬに溶解させた溶液を氷冷し、先ほど調製した溶液を反応液温度が１０℃を超えない速度で滴下し、氷冷下３時間攪拌した。ここへ、酸性を示すまで濃塩酸を加えた後、トルエンを加えて攪拌し、有機相を分取した。水相をトルエンにて抽出後、有機相を合わせ、飽和食塩水にて洗浄し、無水硫酸ナトリウムにて乾燥し、溶媒を留去した。カラムクロマトグラフィー及び再結晶により精製し、４−エチル−４’−ヒドロキシアゾベンゼン１８５ｇを得た。
【０１３８】
次に、４−エチル−４’−ヒドロキシアゾベンゼン６９ｇ、ピリジン３６ｇをジクロロメタン３００ｍＬに溶解させ、トリフルオロメタンスルホン酸無水物９４ｇのジクロロメタン溶液１９０ｍＬを反応液温度が１０℃を超えない速度で滴下し、１０℃以下の温度を維持したまま１時間攪拌した。反応混合物に１０％塩酸を加え攪拌後、有機相を分取し、飽和炭酸水素ナトリウム水溶液、飽和食塩水にて洗浄し、無水硫酸ナトリウムにて乾燥後、溶媒を留去した。カラムクロマトグラフィーにて精製し、４−トリフルオロメタンスルホニルオキシ−４’−エチルアゾベンゼン１０６ｇを得た。
【０１３９】
次に、４−トリフルオロメタンスルホニルオキシ−４’−エチルアゾベンゼン８２ｇ、ヨウ化銅（Ｉ）１．８ｇ、テトラキストリフェニルホスフィンパラジウム５．４ｇ、トリエチルアミン５０ｍＬをＤＭＦ１１０ｍＬ中で７５℃に加熱し、２，６−ジフルオロ−４−プロピルフェニルアセチレン４０ｇをＤＭＦ４０ｍＬに溶解させた溶液を滴下し、更に５時間攪拌した。冷却後、反応混合物にトルエン、１０％塩酸を加えて攪拌し、有機相を分取した。水相をトルエンにて抽出後、有機相を合わせ、飽和炭酸水素ナトリウム水溶液、飽和食塩水にて洗浄し、無水硫酸ナトリウムにて乾燥し、溶媒を減圧留去した。カラムクロマトグラフィー、再結晶（アセトン、メタノール）により精製し、４−（２，６−ジフルオロ−４−プロピルフェニルエチニル）−４’−エチルアゾベンゼン３３ｇを得た。
１Ｈ−ＮＭＲ  （４００  ＭＨｚ，  ＣＤＣｌ３）：０．９５（ｔ，Ｊ＝７．２Ｈｚ，３Ｈ），１．２９（ｔ，Ｊ＝７．６Ｈｚ，３Ｈ），１．６５（ｑｕｉｎｔｅｔ，Ｊ＝７．６Ｈｚ，２Ｈ），２．６０（ｔ，Ｊ＝７．２Ｈｚ，２Ｈ），２．７４（ｑ，Ｊ＝７．６Ｈｚ，２Ｈ），６．７８（ｄ，Ｊ＝８．０Ｈｚ，２Ｈ），７．３５（ｄ，Ｊ＝８．４Ｈｚ，２Ｈ），７．７０（ｄ，Ｊ＝８．８Ｈｚ，２Ｈ），７．８６−７．９１（ｍ，４Ｈ）．
ＭＳ  ｍ／ｚ：３８８［Ｍ＋］
相転移温度（℃）：  Ｃｒ  １０６  Ｎ  ２１２  Ｉｓｏ
（実施例２）４−（２，６−ジフルオロ−４−エチルフェニルエチニル）−４’−エチルアゾベンゼンの製造
２，６−ジフルオロ−４−プロピルヨードベンゼンの代わりに、２，６−ジフルオロ−４−エチルヨードベンゼンを用いる以外は、実施例１と同様にして４−（２，６−ジフルオロ−４−エチルフェニルエチニル）−４’−エチルアゾベンゼンを得た。
１Ｈ−ＮＭＲ  （４００  ＭＨｚ，  ＣＤＣｌ３）：１．２５（ｔ，Ｊ＝７．６Ｈｚ，３Ｈ），１．２９（ｔ，Ｊ＝７．６Ｈｚ，３Ｈ），２．６５（ｑ，Ｊ＝７．６Ｈｚ，２Ｈ），２．７４（ｑ，Ｊ＝７．６Ｈｚ，２Ｈ），６．８０（ｄ，Ｊ＝８．０Ｈｚ，２Ｈ），７．３５（ｄ，Ｊ＝８．４Ｈｚ，２Ｈ），７．７０（ｄ，Ｊ＝８．４Ｈｚ，２Ｈ），７．８６−７．９１（ｍ，４Ｈ）．
ＭＳ  ｍ／ｚ：３７４［Ｍ＋］
相転移温度（℃）：Ｃｒ  １２０  Ｎ  ２００  Ｉｓｏ
（実施例３）４−（２，６−ジフルオロ−４−プロピルフェニルエチニル）−３’，４’−ジフルオロアゾベンゼンの製造
【０１４０】
【化３６】
2011236178.tif 000037
【０１４１】
４−エチルアニリンの代わりに、３，４−ジフルオロアニリンを用いる以外は、実施例１と同様にして４−（２，６−ジフルオロ−４−プロピルフェニルエチニル）−３’，４’−ジフルオロアゾベンゼンを得た。
１Ｈ−ＮＭＲ  （４００  ＭＨｚ，  ＣＤＣｌ３）：０．９６（ｔ，Ｊ＝７．６Ｈｚ，３Ｈ），１．６６（ｑｕｉｎｔｅｔ，Ｊ＝７．６Ｈｚ，２Ｈ），２．６０（ｔ，Ｊ＝７．６Ｈｚ，２Ｈ），６．７８（ｄ，Ｊ＝８．０Ｈｚ，２Ｈ），７．３３（ｑ，Ｊ＝８．６Ｈｚ，１Ｈ），７．７０−７．８０（ｍ，４Ｈ），７．９１（ｄ，Ｊ＝８．８Ｈｚ，２Ｈ）．
相転移温度（℃）：Ｃｒ  １２４  Ｎ  １７４  Ｉｓｏ
（実施例４）４−（２，６−ジフルオロ−４−プロピルフェニルエチニル）−３’，４’，５’−トリフルオロアゾベンゼンの製造
４−エチルアニリンの代わりに、３，４，５−トリフルオロアニリンを用いる以外は、実施例１と同様にして４−（２，６−ジフルオロ−４−プロピルフェニルエチニル）−３’，４’，５’−トリフルオロアゾベンゼンを得た。
１Ｈ−ＮＭＲ  （４００  ＭＨｚ，  ＣＤＣｌ３）：０．９６（ｔ，Ｊ＝７．２Ｈｚ，３Ｈ），１．６６（ｑｕｉｎｔｅｔ，Ｊ＝７．６Ｈｚ，２Ｈ），２．６０（ｔ，Ｊ＝７．６Ｈｚ，２Ｈ），６．７９（ｄ，Ｊ＝８．４Ｈｚ，２Ｈ），７．６０−７．６７（ｍ，２Ｈ），７．７２（ｄ，Ｊ＝８．８Ｈｚ，２Ｈ），７．９１（ｄ，Ｊ＝８．４Ｈｚ，２Ｈ）．
相転移温度（℃）：Ｃｒ  １３８  Ｎ  １４７  Ｉｓｏ
（実施例５）  ４−（２，６−ジフルオロ−４−ペンチルフェニルエチニル）−４’−プロピルオキシアゾベンゼンの製造
【０１４２】
【化３７】
2011236178.tif 000038
【０１４３】
４−ヨードアニリン４４ｇ、ヨウ化銅（Ｉ）０．８ｇ、ビストリフェニルホスフィンパラジウムジクロライド（II）１．４ｇ、１Ｍアンモニア水４２０ｍＬをＴＨＦ５００ｍＬに懸濁させたものに、２，６−ジフルオロ−４−ペンチルフェニルアセチレン（実施例１において２，６−ジフルオロ−４−プロピルヨードベンゼンの代わりに２，６−ジフルオロ−４−ペンチルヨードベンゼンを用いる以外は同様にして得た。）４６ｇをＴＨＦ７０ｍＬに溶解させた溶液を室温にて滴下し、更に９時間攪拌した。続いて飽和食塩水を加えて攪拌し、有機相を分取した。水相からＴＨＦにて抽出後、有機相を合わせ、飽和食塩水にて洗浄し、無水硫酸ナトリウムにて乾燥し、溶媒を減圧留去した。得られた固体をカラムクロマトグラフィーにて精製した。続いて、ＴＨＦに溶解させ、６Ｍ塩酸４０ｍＬを加えて攪拌したのち、有機相を分取した。水相からＴＨＦにて抽出後、有機相を合わせ、飽和食塩水にて洗浄し、無水硫酸ナトリウムにて乾燥し、溶媒を留去した。得られた固体を再結晶（トルエン、エタノール）により精製し、４−（２，６−ジフルオロ−４−ペンチルフェニルエチニル）アニリン塩酸塩４５ｇを得た。
【０１４４】
次に、４−（２，６−ジフルオロ−４−ペンチルフェニルエチニル）アニリン塩酸塩４５ｇ、濃塩酸１２ｍＬをＴＨＦ５５０ｍＬに溶解させた溶液を氷冷し、反応液温度が１０℃を超えない速度で、亜硝酸ナトリウム９ｇを水６０ｍＬに溶解させた水溶液を滴下し、１０℃以下で３０分間攪拌してジアゾニウム塩を調製した。氷冷したフェノール１４ｇ、炭酸ナトリウム１５ｇ、水酸化ナトリウム６ｇを水２００ｍＬに溶解させた水溶液に、反応液温度が１０℃を超えない速度で、先ほど調製した溶液を滴下し、更に１０℃以下で３時間攪拌した。続いて、１０％塩酸１５０ｍＬ、ＴＨＦを加えて攪拌し、有機相を分取した。水相からＴＨＦにて抽出後、有機相を合わせ、飽和食塩水にて洗浄し、無水硫酸ナトリウムにて乾燥し、溶媒を留去した。カラムクロマトグラフィー及び再結晶（メタノール）により精製し、４−（２，６−ジフルオロ−４−ペンチルフェニルエチニル）−４’−ヒドロキシアゾベンゼン１５ｇを得た。
【０１４５】
次に、４−（２，６−ジフルオロ−４−ペンチルフェニルエチニル）−４’−ヒドロキシアゾベンゼン１５ｇ、炭酸カリウム８ｇ、１−ヨードプロパン１０ｇをアセトン６５ｍＬ、ＴＨＦ６５ｍＬ及びＤＭＦ１０ｍＬに懸濁させた溶液を、６０℃にて１３時間攪拌した。吸引濾過することより固形分を除去した後、溶媒を減圧留去し、得られた固形分をトルエンに溶解させ、飽和食塩水で洗浄し、無水硫酸ナトリウムにて乾燥し、溶媒を留去した。カラムクロマトグラフィー及び再結晶（アセトン）にて精製し、４−（２，６−ジフルオロ−４−ペンチルフェニルエチニル）−４’−プロピルオキシアゾベンゼン９ｇを得た。
１Ｈ−ＮＭＲ  （４００  ＭＨｚ，  ＣＤＣｌ３）：０．９０（ｔ，Ｊ＝６．８Ｈｚ，３Ｈ），１．０７（ｔ，Ｊ＝７．２Ｈｚ，３Ｈ），１．２９−１．３７（ｍ，４Ｈ），１．６２（ｑ，Ｊ＝７．６Ｈｚ，２Ｈ），１．８６（ｑｕｉｎｔｅｔ，Ｊ＝６．８Ｈｚ，２Ｈ），２．６１（ｔ，Ｊ＝７．６Ｈｚ，２Ｈ），４．０２（ｔ，Ｊ＝６．８Ｈｚ，２Ｈ），６．７８（ｄ，Ｊ＝８．０Ｈｚ，２Ｈ），７．０１（ｄ，Ｊ＝９．２Ｈｚ，２Ｈ），７．６７（ｄ，Ｊ＝８．４Ｈｚ，２Ｈ），７．８７（ｄ，Ｊ＝７．８Ｈｚ，２Ｈ），７．９２（ｄ，Ｊ＝８．８Ｈｚ，２Ｈ）．
ＭＳ  ｍ／ｚ：４４６［Ｍ＋］
相転移温度（℃）：Ｃｒ  １００  Ｎ  ２３０  Ｉｓｏ
（実施例６）４−（２，６−ジフルオロ−４−ペンチルフェニルエチニル）−４’−（１−ペンチニル）アゾベンゼンの製造
【０１４６】
【化３８】
2011236178.tif 000039
【０１４７】
４−（２，６−ジフルオロ−４−ペンチルフェニルエチニル）−４’−ヒドロキシアゾベンゼン（実施例５と同様な方法にて合成した。）１０ｇとピリジン３ｇをジクロロメタン２５ｍＬに溶解させ、トリフルオロメタンスルホン酸無水物７．７ｇのジクロロメタン溶液１５ｍＬを反応液温度が１０℃を超えない速度で滴下し、１０℃以下の温度を維持したまま１時間攪拌した。反応混合物に１０％塩酸を加え攪拌後、有機相を分取し、飽和炭酸水素ナトリウム水溶液、飽和食塩水にて洗浄し、無水硫酸ナトリウムにて乾燥後、溶媒を留去した。カラムクロマトグラフィーにて精製し、４−（２，６−ジフルオロ−４−ペンチルフェニルエチニル）−４’トリフルオロメタンスルホニルオキシアゾベンゼン１３ｇを得た。
【０１４８】
次に、４−（２，６−ジフルオロ−４−ペンチルフェニルエチニル）−４’トリフルオロメタンスルホニルオキシアゾベンゼン１３ｇ、ヨウ化銅（Ｉ）０．１８ｇ、テトラキストリフェニルホスフィンパラジウム０．５６ｇ、トリエチルアミン８ｍＬをＤＭＦ１７ｍＬ中で４０℃に加熱し、１−ペンチン２．５ｇをＤＭＦ４ｍＬに溶解させた溶液を滴下し、更に５時間攪拌した。冷却後、反応混合物にトルエン、１０％塩酸を加えて攪拌し、有機相を分取した。水相をトルエンにて抽出後、有機相を合わせ、飽和炭酸水素ナトリウム水溶液、飽和食塩水にて洗浄し、無水硫酸ナトリウムにて乾燥し、溶媒を減圧留去した。カラムクロマトグラフィー、再結晶（アセトン、メタノール）により精製し、４−（２，６−ジフルオロ−４−ペンチルフェニルエチニル）−４’−（１−ペンチニル）アゾベンゼン４．４ｇを得た。
【０１４９】
ＭＳ  ｍ／ｚ：４５４［Ｍ＋］
（比較例１）４−（４−ペンチルフェニルエチニル）−４’−プロピルオキシアゾベンゼンの製造
２，６−ジフルオロ−４−ペンチルフェニルアセチレンの代わりに、４−ペンチルアセチレンを用いる以外は、実施例５と同様にして４−（４−ペンチルフェニルエチニル）−４’−プロピルオキシアゾベンゼンを得た。
【０１５０】
１Ｈ−ＮＭＲ  （４００  ＭＨｚ，  ＣＤＣｌ３）：０．９０（ｔ，Ｊ＝６．４Ｈｚ，３Ｈ），１．０７（ｔ，Ｊ＝７．６Ｈｚ，３Ｈ），１．３２−１．３７（ｍ，４Ｈ），１．６３（ｑ，Ｊ＝６．８Ｈｚ，２Ｈ），１．８５（ｑｕｉｎｔｅｔ，Ｊ＝７．２Ｈｚ，２Ｈ），２．６２（ｔ，Ｊ＝７．２Ｈｚ，２Ｈ），４．０１（ｔ，Ｊ＝６．８Ｈｚ，２Ｈ），７．０１（ｄ，Ｊ＝８．８Ｈｚ，２Ｈ），７．１８（ｄ，Ｊ＝８．０Ｈｚ，２Ｈ），７．４７（ｄ，Ｊ＝８．０Ｈｚ，２Ｈ），７．６４（ｄ，Ｊ＝８．０Ｈｚ，２Ｈ），７．８５−７．９７（ｍ，４Ｈ）．
ＭＳ  ｍ／ｚ：４１０［Ｍ＋］
相転移温度（℃）：Ｃｒ  １３３  Ｎ  ２０６  Ｉｓｏ
（実施例７）  液晶組成物の調製−１
以下の組成からなるホスト液晶組成物（Ｈ）
【０１５１】
【化３９】
2011236178.tif 000040
【０１５２】
を調製した。ここで、（Ｈ）の物性値は以下の通りである。
【０１５３】
ネマチック相上限温度（ＴＮ−I）：７７．９℃
屈折率異方性（Δｎ）：０．１０２４
この母体液晶（H）９０％と、実施例１で得られた４−（２，６−ジフルオロ−４−プロピルフェニルエチニル）−４’−エチルアゾベンゼン１０％からなる液晶組成物（Ｍ−Ａ）を調製した。この組成物の物性値は以下の通りである。
【０１５４】
ＴＮ−I：８７．５℃
Δｎ： ０．１４３０
４−（２，６−ジフルオロ−４−プロピルフェニルエチニル）−４’−エチルアゾベンゼンを含有する液晶組成物（Ｍ−Ａ）は、母体液晶（Ｈ）に比べ、４０％も大きなΔｎの値を示した。このことから、４−（２，６−ジフルオロ−４−プロピルフェニルエチニル）−４’−エチルアゾベンゼンは極めて大きなΔｎの値を有することがわかる。
【０１５５】
又、液晶組成物（Ｍ−Ａ）は、４−（２，６−ジフルオロ−４−プロピルフェニルエチニル）−４’−エチルアゾベンゼンが１０％も含まれているが、1週間経過後でも析出が見られず、安定な液晶相を示した。このことから本願化合物が他の液晶組成物と優れた相溶性を示すこともわかった。更に、液晶組成物（Ｍ−Ａ）のＴＮ−Iは、母体液晶に比べて９．６℃も高く、４−（２，６−ジフルオロ−４−プロピルフェニルエチニル）−４’−エチルアゾベンゼンを添加した液晶組成物は良好なネマチック液晶性を有することがわかる。
【０１５６】
また、この液晶組成物（Ｍ−Ａ）を用いて作成したコレステリック液晶表示素子は優れた表示特性を示すことがわかった。
（実施例８）液晶組成物の調製−２
母体液晶（H）９０％と、実施例２で得られた４−（２，６−ジフルオロ−４−エチルフェニルエチニル）−４’−エチルアゾベンゼン１０％からなる液晶組成物（Ｍ−Ｂ）を調製した。この組成物の物性値は以下の通りである。
【０１５７】
ＴＮ−I：８６．７℃
Δｎ：０．１４３２
４−（２，６−ジフルオロ−４−エチルフェニルエチニル）−４’−エチルアゾベンゼンを含有する液晶組成物（Ｍ−Ｂ）は、母体液晶（Ｈ）に比べ、４０％も大きなΔｎを示した。このことから、４−（２，６−ジフルオロ−４−エチルフェニルエチニル）−４’−エチルアゾベンゼンは極めて大きなΔｎの値を有することがわかる。
【０１５８】
又、液晶組成物（Ｍ−Ｂ）は、４−（２，６−ジフルオロ−４−エチルフェニルエチニル）−４’−エチルアゾベンゼンが１０％も含まれているが、析出を起こさず安定な液晶相を示したことから、本願化合物が他の液晶組成物と優れた液晶性及び相溶性を示すこともわかった。さらに、液晶組成物（Ｍ−Ｂ）のＴＮ−Iは、母体液晶に比べて８．８℃も高く、４−（２，６−ジフルオロ−４−プロピルフェニルエチニル）−４’−エチルアゾベンゼンは良好なネマチック液晶性を有することがわかる。
【０１５９】
また、この液晶組成物（Ｍ−Ｂ）を用いて作成したコレステリック液晶表示素子は優れた表示特性を示すことがわかった。
（実施例９）液晶組成物の調製−３
母体液晶（Ｈ）９０％と、実施例３で得られた４−（２，６−ジフルオロ−４−ペンチルフェニルエチニル）−４’−プロピルオキシアゾベンゼン１０％からなる液晶組成物（Ｍ−Ｃ）を調製した。この組成物の物性値は以下の通りである。
【０１６０】
ＴＮ−I：８９．８℃
Δｎ：０．１４４０
４−（２，６−ジフルオロ−４−ペンチルフェニルエチニル）−４’−プロピルオキシアゾベンゼンを含有する液晶組成物（Ｍ−Ｃ）は、母体液晶（Ｈ）に比べ、４１％も大きなΔｎの値を示した。このことから、４−（２，６−ジフルオロ−４−ペンチルフェニルエチニル）−４’−プロピルオキシアゾベンゼンは極めて大きなΔｎの値を有することがわかる。
【０１６１】
又、液晶組成物（Ｍ−Ｃ）は、４−（２，６−ジフルオロ−４−ペンチルフェニルエチニル）−４’−プロピルオキシアゾベンゼンが１０％も含まれているが、析出を起こさず安定な液晶相を示したことから、本願化合物が他の液晶組成物と優れた液晶性及び相溶性を示すこともわかった。さらに、液晶組成物（Ｍ−Ｃ）のＴＮ−Iは、母体液晶に比べて１１．９℃も高く、４−（２，６−ジフルオロ−４−ペンチルフェニルエチニル）−４’−プロピルオキシアゾベンゼンは良好なネマチック液晶性を有することがわかる。
【０１６２】
また、この液晶組成物（Ｍ−Ｃ）を用いて作成したコレステリック液晶表示素子は優れた表示特性を示すことがわかった。
（比較例２）液晶組成物の調製−４
母体液晶（H）９０％と、比較例１で得られた４−（４−ペンチルフェニルエチニル）−４’−プロピルオキシアゾベンゼン１０％からなる液晶組成物（Ｍ−Ｄ）を調製した。この組成物の物性値は以下の通りである。
【０１６３】
ＴＮ−I：８８．１℃
Δｎ：０．１４２７
（４−（４−ペンチルフェニルエチニル）フェニル）−アゾ−（４’−プロピルオキシベンゼン）を含有する液晶組成物（Ｍ−Ｄ）は、母体液晶（Ｈ）に比べ、３９％大きなΔｎの値を示した。このことから、４−（４−ペンチルフェニルエチニル）−４’−プロピルオキシアゾベンゼンは大きなΔｎの値を有することがわかる。
【０１６４】
しかしながら、液晶組成物（Ｍ−Ｄ）を室温にて１週間放置したところ液晶組成物中に結晶が析出していることが観察された。このことから、４−（４−ペンチルフェニルエチニル）−４’−プロピルオキシアゾベンゼンは他の液晶化合物との相溶性が低いことがわかる。
【０１６５】
以上のように、一般式（１）で表される本願発明化合物は、極めて大きなΔｎを示すことがわかった。又、比較例１で合成した４−（４−ペンチルフェニルエチニル）−４’−プロピルオキシアゾベンゼンに比べて、他の液晶組成物との相溶性が高いことがわかる。又、式（Ｅ）及び（Ｆ）で表される公知化合物はスメクチック相を示すのに対し、一般式（１）で表される本願発明化合物は、ネマチック相のみを示し、スメクチック相を持たないことが明らかとなった。このことから本願発明化合物は、広い温度範囲でネマチック相を示していると考えられる。